(57)【特許請求の範囲】
【請求項１】
ポリエステル繊維に、ウンデシレン酸および／またはウンデシレン酸の誘導体と重合性不飽和基を有する化合物とをエステル化反応させたエステル化物を付与し、酸素、窒素、水素、ヘリウム、アルゴン、炭酸ガスから選ばれる少なくとも１種の非重合性ガス中で、真空度４０〜１３３０Ｐａ、高周波電力０．１〜１５ｋＷの条件下で、１〜６０分間低温プラズマ処理することを特徴とする改質ポリエステル繊維の製造方法。
【請求項２】
ウンデシレン酸および／またはウンデシレン酸の誘導体と重合性不飽和基を有する化合物とをエステル化反応させたエステル化物が水溶性であることを特徴とする請求項１に記載の改質ポリエステル繊維の製造方法。
【発明の詳細な説明】
【技術分野】
【０００１】
本発明は、改質ポリエステル繊維に関し、特に医療用途に好適に用いられる改質ポリエステル繊維に関する。
【背景技術】
【０００２】
ポリエステル繊維は、強度、染色堅牢度等に優れ、加工の汎用性が高いため、衣料や産業資材などの幅広い分野で利用されている。近年、繊維業界において、衛生への配慮が非常に重要になって来ており、特に、新型インフルエンザの危機管理が叫ばれている。このような状況のなかで、食品業界における作業着、医療業界における白衣、精密機器製造業界における作業着等のユニフォーム衣料分野で、細菌やウィルス等に対する殺菌性を有するポリエステル繊維への要望が強くなってきており、種々の検討がなされている。
【０００３】
例えば、特許文献１には、銀、銅、鉛などの抗菌性能を有する金属イオンを含有したポリエステル繊維を含む布帛が提案されている。特許文献２には、第４級アンモニウム塩などの抗菌性有機物カチオンを、バインダー樹脂とともに繊維表面に塗布した多機能繊維構造物が提案されている。特許文献３には、光を照射することにより活性酸素を発生することで殺菌力を発現しうる酸化物光触媒型抗菌剤と親水性樹脂とを、バインダー樹脂で繊維表面に塗布した防汚性繊維構造物が提案されている。
【０００４】
しかしながら、特許文献１の布帛は、様々な菌種に対する制菌性能を安定して発揮させることが難しいという問題や、金属イオンが溶出して繊維が変色するという問題があった。特許文献２の多機能繊維構造物は、効率的に抗菌作用を発揮することができるものの、洗濯により抗菌作用が低下する（すなわち、洗濯耐久性に劣る）という問題があった。特許文献３の防汚性繊維構造物は、硬度の高い無機物層が多層となるために、非常に硬い風合いとなり衣料に不適であるという問題があった。
【０００５】
一方、人の皮膚や汗にも含まれている成分であるウンデシレン酸は、皮膚の微生物やウィルスなどの静菌、殺菌等を制御する性能を有しているものであり、特に、人の口唇ヘルペスの症状緩和や白癬菌の殺菌効果が、サリチル酸の約２０倍であることが知られている。
【０００６】
例えば、特許文献４、特許文献５には、ウンデシレン酸誘導体を含有する抗菌繊維仕上げ組成物が提案されている。また、特許文献６には、ウンデシレン酸と天然熱硬化樹脂であるセラックを含有する繊維処理組成物が提案されている。特許文献７には、繊維製品に付与しうる抗菌剤として、ウンデシレン酸を有する化合物が提案されている。
【０００７】
しかしながら、特許文献４、５の場合は、ポリエステル繊維に洗濯耐久性を付与するために別途バインダー樹脂を必要とするため、風合いが硬くなるという問題がある。特許文献６においては、天然の熱硬化樹脂であるセラックを併用しているため、特許文献４および５と同様に、風合いが硬くなるという問題がある。特許文献７は、繊維上にウンデシレン酸を有する化合物を固着させるために、ラジカル重合開始剤を用い、さらにスチーム処理でラジカル重合を行うものであるため、染色堅牢度が低下したり、変色したりするという問題があった。
【先行技術文献】
【特許文献】
【０００８】
【特許文献１】特開２００８−１１１２２１号公報
【特許文献２】特開平０９−１８８９７０号公報
【特許文献３】特開２０００−１１９９５６号公報
【特許文献４】特開平０７−１９７３７６号公報
【特許文献５】特開２００１−２１４３６８号公報
【特許文献６】特開２０００−２２６７７０号公報
【特許文献７】特開２００４−２１０６６５号公報
【発明の概要】
【発明が解決しようとする課題】
【０００９】
本発明は、上記現状に鑑み、安全性の高いウンデシレン酸を用いることにより、衣料に適した柔軟な風合いと良好な染色堅牢度を有し、かつ変色が少なく、殺菌性、抗ウィルス性および洗濯耐久性に優れた改質ポリエステル繊維を提供することを課題とするものである。
【課題を解決するための手段】
【００１０】
本発明者らは、このような課題を解決するために鋭意検討の結果、本発明に到達した。すなわち、本発明の要旨は以下の通りである。
（１）ポリエステル繊維に、ウンデシレン酸および／またはウンデシレン酸の誘導体と重合性不飽和基を有する化合物とをエステル化反応させたエステル化物を付与し、酸素、窒素、水素、ヘリウム、アルゴン、炭酸ガスから選ばれる少なくとも１種の非重合性ガス中で、真空度４０〜１３３０Ｐａ、高周波電力０．１〜１５ｋＷの条件下で、１〜６０分間低温プラズマ処理することを特徴とする改質ポリエステル繊維の製造方法。
（２）ウンデシレン酸および／またはウンデシレン酸の誘導体と重合性不飽和基を有する化合物とをエステル化反応させたエステル化物が水溶性であることを特徴とする（１）の改質ポリエステル繊維の製造方法。
【発明の効果】
【００１１】
本発明の改質ポリエステル繊維は、重合開始剤やバインダー樹脂を用いないものであるため、変色や染色堅牢度低下の問題がなく、衣料に適した柔軟な風合いを有するものである。加えて、ウンデシレン酸はひまし油から製造されるため安全性に優れるものであり、さらに良好な殺菌性、抗ウィルス性および洗濯耐久性を有している。さらに、本発明の改質ポリエステル繊維は、衛生管理の厳しい食品製造現場、医薬品製造現場、医療機関などにおいて着用される衣服に好ましく用いることができる。
【発明を実施するための形態】
【００１２】
本発明の改質ポリエステル繊維は、ウンデシレン酸および／またはウンデシレン酸の誘導体と重合性不飽和基を有する化合物とをエステル化反応させたエステル化物（以下、単に「エステル化物」と称する場合がある）が、ポリエステル繊維表面で重合しているものである。エステル化物が重合しているため、ポリエステル繊維表面にはグラフト鎖が形成され、繊維表面に被膜が形成されている。その結果として、本発明の改質ポリエステル繊維は、飛躍的に洗濯耐久性が向上するという効果が奏される。
【００１３】
本発明において、ポリエステル繊維とは、ポリエステル系繊維を主体とする。ポリエステル系繊維としては、ポリエチレンテレフタレート、ポリブチレンテレフタレート、ポリプロピレンテレフタレート、ポリ乳酸などから得られる繊維が挙げられる。
【００１４】
なお、本発明において、「ポリエステル系繊維を主体とする」とは、繊維中にポリエステル系繊維を６０質量％以上含有するものであり、好ましくは８０質量％以上含有するものである。本発明においてポリエステル繊維には、ポリエステル系繊維の他に、ナイロン６、ナイロン６６などのポリアミド系繊維；アクリル系繊維；ポリウレタン系繊維；綿、獣毛繊維、絹、麻、竹などの天然繊維；ビスコースレーヨン、銅アンモニアレーヨン、溶剤紡糸セルロース繊維などの再生繊維；アセテートなどの半合成繊維などが用いられていてもよい。複数の繊維を用いる場合には、交撚、混紡、混繊、交織、交編するなどの方法を用いることができる。
【００１５】
本発明においては、上記のようなポリエステル繊維以外の繊維を用いた場合は、目的とする洗濯耐久性、風合いは得られない。その理由は定かではないが、他の繊維を用いた場合は、エステル化物と繊維表面の密着性が、ポリエステル繊維を用いた場合に比べて劣るためであると推測される。
【００１６】
ポリエステル繊維の形態としては、長繊維、短繊維の何れであってもよい。さらにポリエステル繊維の断面形状も特に限定されるものでない。また、ポリエステル繊維中には、二酸化チタン、二酸化ケイ素、顔料などが含まれていてもよい。さらに、本発明のポリエステル繊維は、織物、編物、不織布などの布帛の形態であっても良い。
【００１７】
本発明の改質ポリエステル繊維は、上述のようにウンデシレン酸および／またはウンデシレン酸の誘導体と重合性不飽和基を有する化合物とをエステル化反応させたエステル化物が、ポリエステル繊維表面で重合しているものである。
【００１８】
ウンデシレン酸は炭素数が１１の不飽和脂肪酸である。ウンデシレン酸は、ひまし油を熱分解することにより得られるものであるため、安全性に優れる。ウンデシレン酸の誘導体としては、ウンデシレン酸を還元して得られるウンデシレノール等が挙げられる。ウンデシレン酸および／またはウンデシレン酸の誘導体を用いることにより、優れた殺菌性、抗ウィルス性を付与することができる。
【００１９】
重合性不飽和基を有する化合物としては、特に限定されないが、たとえば、２−ヒドロキシエチル（メタ）アクリレート、２−ヒドロキシプロピル（メタ）アクリレート、４−ヒドロキシブチル（メタ）アクリレートなどのヒドロキシアルキル（メタ）アクリレート類や、ポリエチレングリコールモノ（メタ）アクリレートなどの（メタ）アクリル酸ポリアルキレンオキサイド変性物、アリルアルコール、ポリアルキレンオキサイドモノアリルエーテル、ビニルアルコールなどが挙げられる。なかでも、ポリエステル繊維表面での重合性の観点から、ポリエチレングリコールモノ（メタ）アクリレートの（メタ）アクリル酸ポリアルキレンオキサイド変性物が好ましい。
【００２０】
本発明において、重合したエステル化物のポリエステル繊維への付着量は、ポリエステル繊維全量に対して、０．５〜３０質量％が好ましく、１〜２０質量％がより好ましい。付着量が０．５質量％未満であると、殺菌性、抗ウィルス性に劣る場合がある。一方、付着量が３０質量％を超えると、風合いが硬くなる場合がある。
【００２１】
本発明においては、水溶性である観点から、エステル化物としては、ウンデセノールエチレンオキサイドが８〜１２モル付加されたメタクリル酸エステルである、ウンデシレノキシポリエチレングリコールメタクリレートであることが好ましく、ウンデセノールエチレンオキサイドエチレンオキサイドが１２モル付加されたものであることが特に好ましい。エステル化物が水溶性であることにより、ポリエステル繊維表面に容易にエステル化物を付与させることができる。
【００２２】
本発明の改質ポリエステル繊維において、エステル化物を重合させるためには、重合開始剤を用いない観点から、低温プラズマ処理による重合方法を用いることが好ましい。重合開始剤を用いると、変色や染色堅牢度の低下という問題が発生したり、風合いが硬くなったりする場合がある。なお、低温プラズマ処理については、後述する。
【００２３】
次に、改質ポリエステル繊維の製造方法について、以下に説明する。本発明の改質ポリエステル繊維は、ウンデシレン酸および／またはウンデシレン酸誘導体と重合性不飽和基を有する化合物とをエステル化反応させて得られたエステル化物を付与した後、非重合性ガス中で低温プラズマ処理してからソーピングして製造されるものである。このような方法で製造することで、柔軟な風合いと良好な染色堅牢度を有し、かつ変色が少なく、殺菌性、抗ウィルス性および洗濯耐久性に優れた改質ポリエステル繊維を得ることができる。
【００２４】
本発明の製造方法においては、まず、ウンデシレン酸又はその誘導体と重合性不飽和基を有する化合物とをエステル化反応させたエステル化物を水に添加して水溶液とし、得られた水溶液をポリエステル繊維に付与する。
【００２５】
なお、エステル化は公知の方法で行うことができる。例えば、エステル化物を得る反応に使用する触媒は、エステル化反応に用いられる公知のものを使用することができ、具体的には、無機酸、塩基類、四級アンモニウム塩などが挙げられる。エステル化反応は、温度６５〜１５０℃で行うことができる。
【００２６】
ポリエステル繊維に水溶液を付与する方法としては、特に限定されるものではなく、パディング法、スプレー法、キスロールコータ法、スリットコータ法など公知の方法を適宜用いることができる。そして、水溶液が付与されたポリエステル繊維は、風乾又は加熱などにより、予備乾燥に付される。
【００２７】
次に、予備乾燥に付されたポリエステル繊維を、非重合性ガス中で低温プラズマ処理する。プラズマとは、気体に電気エネルギーを与えることによって得られる放電状態であり、負電荷を持つ電子と正電荷を持つイオン、さらに電気的に中性なラジカルが含まれた状態を言う。低温プラズマは、減圧下で行うグロー放電、大気圧グロー放電、コロナ放電などによる常温域のプラズマ状態のことであり、電子温度のみが高いプラズマ状態である。低温プラズマ処理を行うことにより、重合開始剤を用いることなくエステル化物を重合に付することができる。また、バインダー樹脂を用いることなく、重合したエステル化物をポリエステル繊維表面に付与することができる。その結果として、柔軟な風合いと良好な染色堅牢度を有し、かつ変色が少ない改質ポリエステル繊維を得ることができる。
【００２８】
本発明において、低温プラズマ処理は以下のようにして行われる。すなわち、減圧状態にある非重合性ガスに高周波エネルギーを与えることによってガス分子を励起させて、低温プラズマを発生させ、この低温プラズマ雰囲気内に、ポリエステル繊維を一定時間静置して、プラズマ処理が行われる。
【００２９】
本発明における非重合性ガスは、酸素、窒素、水素、ヘリウム、アルゴン、炭酸ガスから選ばれる少なくとも１種であることが必要である。なかでも、ポリエステル繊維表面での重合性の観点から、酸素が好ましく用いられる。
【００３０】
上記の高周波エネルギーの周波数は、低温プラズマを発生しうる周波数であれば特に限定されるものでなく、１〜３０００ＭＨｚの範囲で使用可能である。実用上は、電波法などの規制により、１３．５６ＭＨｚ、２７．１２ＭＨｚ、４０．６８ＭＨｚ、９１５ＭＨｚ、２４５０ＭＨｚのいずれかを使用するのが好ましい。
【００３１】
高周波エネルギーの電力（高周波電力）は、発生するプラズマの運動エネルギーを効率よく発現させる観点から、０．１〜１５．０ｋＷであることが必要であり、０．４〜１０ｋＷであることが好ましい。
【００３２】
プラズマ処理時の真空度は、安定したプラズマ状態とする観点から、１３〜２６７０Ｐａであることが必要であり、４０〜１３３０Ｐａが好ましい。
プラズマ処理される時間は、ポリエステル繊維表面での重合性の観点から、１〜６０分の範囲であることが必要であり、１〜１０分であることが好ましい。
【００３３】
本発明の製造方法においては、上記の条件で低温プラズマ処理を行うことが必須である。上記条件を満たさない場合は、ポリエステル繊維表面においてエステル化物が重合しないからである。
【００３４】
低温プラズマ処理にて、ウンデシレン酸又はその誘導体と重合性不飽和基を有する化合物とをエステル化反応させたエステル化物をポリエステル繊維表面上で重合させた後、未反応物をポリエステル繊維表面から除去するためにソーピングする。ここでソーピングを実施しなければ残留する未反応物の溶出によって変色が発現したり、染色堅牢度の低下の問題が発生したりするため、本発明においては、ソーピングは必須の工程である。
【００３５】
ソーピングは、公知のオープンソーパー等の連続式装置あるいはウィンス、液流染色機等のバッチ式装置で行うことができる。ソーピングを行う温度は、未反応のエステル化物の除去の観点から、６０〜１００℃が好ましい。また、ソーピングを行う時間は、更なる未反応のエステル化物の除去の観点から、１〜６０分間が好ましい。ソーピングの際には、洗浄効率を高める観点から、界面活性剤を併用することが好ましい。
【００３６】
上述のようにして得られた改質ポリエステル繊維は、安全性に優れるものであり、さらに良好な殺菌性、抗ウィルス性と洗濯耐久性を有している。さらに、風合いにも優れ、変色や染色堅牢度の低下といった問題が発生しない。本発明の改質ポリエステル繊維は食品製造現場、医薬品製造現場、医療機関などにおいて好ましく用いることができる。
【実施例】
【００３７】
以下、実施例および比較例によって、本発明を具体的に説明する。なお、実施例、比較例における洗濯条件、制菌性（殺菌性）、抗ウィルス性、染色堅牢度、風合いの評価方法は下記の通りである。
【００３８】
１．洗濯条件
社団法人繊維評価技術協議会の制菌加工繊維製品認証基準(ＪＥＣ  Ｓ３０１)にて指定されているＪＩＳ  Ｌ  ０２１７の１０３法に従って、「ＪＡＦＥＴ標準洗剤」（ポリオキシエチレンアルキルエーテル）を使用して５０回洗濯した。
【００３９】
２．制菌性の評価方法
試験対象菌として肺炎桿菌(ＡＴＣＣ４３５２)を用い、ＪＩＳ  Ｌ  １９０２（繊維製品の抗菌性試験方法・抗菌効果）の菌液吸収法に従って、培養前後の生菌数を測定し、下記式により算出した。
殺菌活性値Ｌ＝Ｍａ−Ｍｃ
なお、ＭａおよびＭｃは、以下のものを示す。
Ｍａ：無加工布（または標準布）の試験菌接種直後の３検体の生菌数の常用対数値の平均値である。
Ｍｃ：制菌加工布の１８時間培養後の３検体の生菌数の常用対数値の平均値であって、Ｍｃ≠０である。
なお、本発明においては、無加工布（または標準布）の１８時間培養後の３検体の生菌数の常用対数値の平均値をＭｂとして、Ｍｂ−Ｍａ＞１．５であるものが、試験成立可能であるとした。
【００４０】
３．抗ウィルス性の評価方法
以下の条件で、日本食品分析センター法によるウィルス不活性試験に従って評価した。
（１）試験ウィルス
インフルエンザウィルスＡ型（Ｈ１Ｎ１）
（２）使用細胞
ＭＤＣＫ（ＮＢＬ−２）細胞ＡＴＣＣ  ＣＣＬ−３４株（大日本製薬社製）
（３）使用培地
・細胞増殖培地
イーグルＭＥＭ培地（日水製薬社製、商品名「ニッスイ１」）に、牛胎仔血清を１０質量％加えたものを使用した。
・細胞維持培地
以下の組成の培地を使用した。
イーグルＭＥＭ培地（日水製薬社製、商品名「ニッスイ１」）：１０００ｍｌ
１０％ＮａＨＣＯ３：１４ｍｌ
Ｌ−グルタミン（３０ｇ/ｌ）：９．８ｍｌ
１００×ＭＥＭ用ビタミン液：３０ｍｌ
１０％アルブミン：２０ｍｌ
０．２５％トリプトシン：２０ｍｌ
（４）ウィルス浮遊液の調製
上述の（３）の細胞増殖培地と使用細胞を用いた。細胞増殖培地にて、使用細胞を組織培養用フラスコ内に単層培養した。その後、単層培養後にフラスコ内から細胞増殖培地を除き、試験ウィルスを接種した。次に、上述の（３）の細胞維持培地を加えて３７℃±１℃の炭酸ガスインキュベーター(ＣＯ２濃度：５％)内で１〜５日間培養した。細胞を培養した後、倒立位相差顕微鏡（ニコン社製、商品名「エクリプスＴＳ１００Ｆ」）を用いて細胞の形態を観察し、細胞に形態変化（細胞変性効果）が起こっていることを確認した。次に、培養液を（装置：小型遠心機「ＣＦＭ−２０００」ＬＭＳ  ＨＡＲＭＯＮＹ社製）を用いて遠心分離し、得られた上澄み液をウィルス浮遊液とした。次いで、約３ｃｍ×３ｃｍの大きさに切断し、高圧蒸気滅菌した検体（無加工布または標準布）を試料とした。該試料に得られたウィルス浮遊液０．２ｍｌを滴下し室温にて１時間保存した。１時間保存後、試料のウィルス浮遊液を細胞維持培２ｍｌで洗い出した。その後、細胞維持培地を用い、使用細胞を細胞培養用マイクロプレート(９６穴)内で単層培養した後、細胞増殖培地を除き細胞維持培地を０．１ｍｌずつ加えた。次に、試料洗い出し液、及び該試料洗い出し液を１０倍希釈法による希釈系列で希釈液を作成し、得られた各希釈液０．１ｍｌを４穴ずつに接種し、３７℃±１℃の炭酸ガスインキュベーター(ＣＯ２濃度：５％)内で４〜７日間培養した。培養後、倒立位相差顕微鏡を用いて細胞の形態変化（細胞変性効果）の有無を観察し、Ｒｅｅｄ−Ｍｕｅｎｃｈ法より５０％組織培養感染量(ＴＣＩＤ５０)を算出して、洗い出し液１ｍｌ当たりのウィルス感染価を換算した。
【００４１】
４．染色堅牢度の測定
（１）日光堅牢度
ＪＩＳ  Ｌ−０８４２に従って、カーボンフェードメーター（スガ試験機社製、商品名「紫外線フェードメーター」）を用いて測定した。
（２）摩擦堅牢度
ＪＩＳ  Ｌ−０８４９に従って学振形摩擦堅牢度を測定した。
（３）洗濯堅牢度
ＪＩＳ  Ｌ−０８４４  Ａ−２法に従って測定した。
（４）汗堅牢度
ＪＩＳ  Ｌ−０８４８  Ａ法に従って測定した。
【００４２】
５．風合い
官能評価にて、下記の基準で評価した。
○：加工前の織物の風合いとほぼ同等の柔軟な風合いである。
△：加工前の織物の風合いよりやや硬い風合いである。
×：加工前の織物の風合いより硬い風合いである。
【００４３】
６．変色
加工前後における織物の変色について目視にて下記基準で判定した。
○：加工前の織物の色とほぼ同等の色相、濃度の色である。
△：加工前の織物の色よりやや濃色に変色している。
×：加工前の織物の色より濃色に変色している。
【００４４】
（実施例１）
経糸としてポリエステルマルチフィラメント加工糸１６７ｄｔｅｘ／４８ｆを用い、緯糸としてポリエステルマルチフィラメント加工糸３３４ｄｔｅｘ／９６ｆを用いて、経糸密度１２８本／２．５４ｃｍ、緯糸密度５８本／２．５４ｃｍの綾織物を製織した。該綾織物を通常の方法で精練し、テンターにて１９０℃で３０秒間プレセットを行い、液流染色機（日阪製作所社製、商品名「サーキュラー」）にて１３５℃で３０分間の条件で染色処方１にて染色した。その後、通常の方法で還元洗浄を行って紺色の染色布とした。次に、この綾織物を下記処方１に示す水溶液に含浸した後、マングルで８０質量％の絞り率で絞り、その後、１３０℃で６０秒間予備乾燥した。
〈染色処方１〉
Ｋａｙａｌｏｎ  Ｐｏｌｙｅｓｔｅｒ  Ｎａｖｙ  Ｂｌｕｅ  ＥＸ−ＳＦ２００（日本化薬社製の分散染料）：４％ｏ．ｗ．ｆ
ニッカサンソルトＳＮ２５０（日華化学社製の分散剤）：０．５ｇ／ｌ
酢酸（４８％）：０．１ｃｃ／ｌ
〈処方１〉
ＣＨ２＝ＣＨ（ＣＨ２）９Ｏ（ＣＨ２ＣＨ２Ｏ）ｎＯＣＣ（ＣＨ３）＝ＣＨ２（新中村化学工業社製、ウンデシレノキシポリエチレングリコールメタクリレート、式中のｎ＝１２）：６０ｇ／ｌ
【００４５】
次に、下記条件１に示す低温プラズマ処理を行った。
〈条件１〉
ガス種：酸素
真空度：１３３Ｐａ
周波数：１３．５６ＭＨｚ
高周波電力：０．４ｋＷ
処理時間：１分
その後、オープンソーパーにて温度８０℃の温水で５分間ソーピングを行い、テンターにて１３０℃、２分間の乾燥を行い、本発明の改質ポリエステル繊維織物を得た。
【００４６】
（実施例２）
処方１に示す水溶液に代えて、下記処方２に示す水溶液を用いる以外は、実施例１と同様にして本発明の改質ポリエステル繊維織物を得た。
【００４７】
〈処方２〉
ＣＨ２＝ＣＨ（ＣＨ２）９Ｏ（ＣＨ２ＣＨ２Ｏ）ｎＯＣＣ（ＣＨ３）＝ＣＨ２（新中村化学工業社製、ウンデシレノキシポリエチレングリコールメタクリレート、式中のｎ＝８）：１００ｇ／ｌ
【００４８】
（比較例１）
実施例１で用いた織物を実施例１と同様に精錬、プレセット、染色を行った。次に、この綾織物を処方３に示す水溶液に含浸した後、マングルで８０質量％の絞り率で絞り、その後、１３０℃で６０秒間予備乾燥した。そして、この綾織物に１２０℃で５分間の高圧スチーム法による飽和蒸気加熱処理を施し、ポリエステル繊維織物を得た。
〈処方３〉
ＣＨ２＝ＣＨ（ＣＨ２）９Ｏ（ＣＨ２ＣＨ２Ｏ）ｎＯＣＣ（ＣＨ３）＝ＣＨ２（新中村化学工業社製、ウンデシレノキシポリエチレングリコールメタクリレート、式中のｎ＝１２）：６０ｇ／ｌ
過硫酸カリウム（三菱瓦斯化学社製の重合開始剤）：１０ｇ／ｌ
【００４９】
（比較例２）
実施例１で用いた織物を実施例１と同様に精練、プレセット、染色を行った。次いで、下記処方４に示す水溶液に含浸した後、マングルで８０質量％の絞り率で絞り、その後、１３０℃で６０秒間予備乾燥した。そして、この平織物に１７０℃で１分間の乾熱処理を施し、ポリエステル繊維織物を得た。
〈処方４〉
ニッカノンＲＢ（日華化学社製の第四級アンモニウム塩系抗菌剤）：５０ｇ／Ｌ
ライトエポックＡＸ-３０（北広ケミカル社製のアクリルポリマー系バインダー）：４０ｇ／Ｌ
【００５０】
（比較例３）
経糸としてナイロン６マルチフィラメント加工糸１６７ｄｔｅｘ／４８ｆを用い、緯糸としてナイロン６マルチフィラメント加工糸３３４ｄｔｅｘ／９６ｆを用い、経糸密度１２８本／２．５４ｃｍ、緯糸密度５８本／２．５４ｃｍの綾織物を製織した。該綾織物を通常の方法で精練し、テンターにて１８０℃で３０秒間プレセットを行った。その後、液流染色機（日阪製作所社製、商品名「サーキュラー」）にて１００℃で３０分間の条件で、染色処方２にて染色した後、処方５にてフィックス処理を８０℃、３０分間の条件にて行ない、紺色の染色布とした。上記織物を使用する以外は全く実施例１と同一方法で加工し比較用のナイロン繊維織物を得た。
〈染色処方２〉
Ｋａｙａｎｏｌ  Ｎａｖｙ  Ｂｌｕｅ  Ｒ（日本化薬社製の酸性染料）：４％ｏ．ｗ．ｆ
ニューボンＴＳ−４００（日華化学社製の均染剤）：０．５ｇ／ｌ
酢酸(４８％)：０．１ｃｃ／ｌ
〈処方５〉
サンライフＥ−４８（日華化学社製のフィックス剤）：２％ｏ．ｗ．ｆ
【００５１】
実施例１〜２、比較例１〜３で得られたポリエステル繊維織物の洗濯前と洗濯５０回後の制菌性、抗ウィルス性、染色堅牢度、風合いを評価した。評価結果を表１に示す。
【００５２】
【表１】
0005465060.tif 000002
【００５３】
表１から明らかなように、実施例１〜２においては、洗濯５０回後でも、制菌性、抗ウィルス性、染色堅牢度、風合い、変色に優れており、洗濯耐久性が良好であった。すなわち、本発明の改質ポリエステル繊維は、衣料に最適な素材であった。
【００５４】
比較例１〜２は、重合開始剤やバインダー樹脂を用いたため、洗濯５０回後の制菌性、抗ウィルス性が低下しており、すなわち、洗濯耐久性が不十分であった。加えて染色堅牢度が悪く、変色があった。
【００５５】
比較例３は、ポリエステル繊維ではなくナイロン繊維を用いたため、染色堅牢度、風合い、変色には問題がないものの、洗濯５０回後の制菌性、抗ウィルス性が低下しており、すなわち、洗濯耐久性に劣っているものであった。